(57)【要約】      （修正有）【課題】外側の表面に凹凸形状を備える加飾シートにおいて、成形によっても凹凸形状が好適に維持され、かつ、優れた耐薬品性を備える加飾シートを提供する。【解決手段】加飾シートは、外側の表面に凹凸形状を有する加飾シートであって、外側から順に、少なくとも、凹凸形状を構成している第１保護層１と、第２保護層２とを有しており、第１保護層は、電離放射線硬化性樹脂と熱可塑性樹脂とを含む樹脂組成物の硬化物により形成されており、第２保護層は、ポリカーボネート（メタ）アクリレートを含む電離放射線硬化性樹脂組成物の硬化物により形成されている。【選択図】図１
2020049945.tif 000002
【特許請求の範囲】
【請求項１】
外側の表面に凹凸形状を有する加飾シートであって、
前記外側から順に、少なくとも、前記凹凸形状を構成している第１保護層と、第２保護層とを有しており、
前記第１保護層は、電離放射線硬化性樹脂と熱可塑性樹脂とを含む樹脂組成物の硬化物により形成されており、
前記第２保護層は、ポリカーボネート（メタ）アクリレートを含む電離放射線硬化性樹脂組成物の硬化物により形成されている、加飾シート。
【請求項２】
前記第２保護層は、前記第１保護層の前記凹凸形状に沿った凹凸形状を有している、請求項１に記載の加飾シート。
【請求項３】
前記第１保護層において、前記樹脂組成物は、電離放射線硬化性樹脂と熱可塑性樹脂とを１０：９０から２５：７５の質量比で含む、請求項１または２に記載の加飾シート。
【請求項４】
前記第１保護層において、前記熱可塑性樹脂の重量平均分子量が、９万以上１５万以下の範囲にある、請求項１〜３のいずれかに記載の加飾シート。
【請求項５】
前記第１保護層において、前記電離放射線硬化性樹脂に含まれるモノマーの官能基数が２〜６の範囲にある、請求項１〜４のいずれかに記載の加飾シート。
【請求項６】
前記第１保護層において、前記電離放射線硬化性樹脂に含まれるモノマーの分子量が、２００以上２０００以下の範囲にある、請求項１〜５のいずれかに記載の加飾シート。
【請求項７】
前記第２保護層の前記第１保護層と反対側の面に、基材層が積層されている、請求項１〜６のいずれかに記載の加飾シート。
【請求項８】
前記第２保護層の前記第１保護層と反対側の面にプライマー層が積層されている、請求項１〜７のいずれかに記載の加飾シート。
【請求項９】
前記外側の表面の算術平均粗さＲａが、０．１μｍ以上１００μｍ以下である、請求項１〜８のいずれかに記載の加飾シート。
【請求項１０】
インサート成形法または射出成形同時加飾法に用いられる、請求項１〜９のいずれかに記載の加飾シート。
【請求項１１】
外側の表面に凹凸形状を有する加飾樹脂成形品であって、
前記外側から順に、少なくとも、前記凹凸形状を構成している第１保護層と、第２保護層と、成形樹脂層とを有しており、
前記第１保護層は、電離放射線硬化性樹脂と熱可塑性樹脂とを含む樹脂組成物の硬化物により形成されており、
前記第２保護層は、ポリカーボネート（メタ）アクリレートを含む電離放射線硬化性樹脂組成物の硬化物により形成されている、加飾樹脂成形品。
【請求項１２】
請求項１〜１０のいずれかに記載の加飾シートの前記凹凸形状を有する表面と反対側の面に、樹脂を射出することにより成形樹脂層を積層する工程を備える、加飾樹脂成形品の製造方法。
【発明の詳細な説明】
【技術分野】
【０００１】
本発明は、凹凸形状を備えており、優れた成形性と耐薬品性を兼ね備える加飾シート及び加飾樹脂成形品に関する。
【背景技術】
【０００２】
車両内装部品、建材内装材、家電筐体等には、樹脂成形品の表面に加飾シートを積層させた加飾樹脂成形品が使用されている。このような加飾樹脂成形品の成形方法としては、加飾シートを真空成形型により予め立体形状に成形しておき、該成形シートを射出成形型に挿入し、流動状態の樹脂を型内に射出して樹脂と成形シートを一体化するインサート成形法（例えば、特許文献１参照）、射出成形の際に金型内に挿入された加飾シートを、キャビティ内に射出注入された溶融樹脂と一体化させ、樹脂成形体表面に加飾を施す射出成形同時加飾法（例えば、特許文献２、特許文献３参照）などが知られている。
【０００３】
近年、消費者ニーズの多様化に伴って、様々な意匠性を備える加飾樹脂成形品が求められている。このように多様化する消費者ニーズに追従するために、表面の凹凸形状に基づく意匠感、手触り感などを備える加飾樹脂成形品の開発が望まれている。
【０００４】
表面に凹凸形状を備える加飾樹脂成形品の製造には、例えば、予め表面に凹凸形状が形成された加飾シートが使用されている。しかしながら、凹凸形状を有する加飾シートを用いて加飾樹脂成形品を製造する場合、加飾シートを射出成形やそれに先立つ予備成形（真空成形）に供する際において、熱や圧力によって凹凸形状が変形、消失するなど、凹凸形状を維持することが難しいという問題がある。
【先行技術文献】
【特許文献】
【０００５】
【特許文献１】特開２００４−３２２５０１号公報
【特許文献２】特公昭５０−１９１３２号公報
【特許文献３】特公昭６１−１７２５５号公報
【発明の概要】
【発明が解決しようとする課題】
【０００６】
前記の通り、近年、表面の凹凸形状に基づく意匠感、手触り感などを備える加飾樹脂成形品の開発が望まれているが、凹凸形状を有する加飾シートを用いて加飾樹脂成形品を製造する場合、加飾シートを射出成形やそれに先立つ予備成形（真空成形）に供する際において、熱や圧力によって凹凸形状が変形、消失するなど、凹凸形状を維持することが難しいという問題がある。
【０００７】
また、近年、加飾樹脂成形品の製造に使用される加飾シートには、成形性に加えて、日常生活において使用される種々の製品に対する耐汚染性を加飾樹脂成形品に付与する機能を備えていることが要求されている。とりわけ、近年、日焼け止め化粧料等のスキンケア用品、アルコールを含む薬品などが多用される傾向にあり、このようなスキンケア用品などを塗布した皮膚が加飾樹脂成形品と接触したり、アルコールを含む薬品が加飾樹脂成形品に付着する頻度が高まっており、加飾シートには、樹脂に対する表面浸食性の高い薬品に対する、さらに優れた耐薬品性を備えていることがより強く求められている。
【０００８】
このような状況下、本発明は、外側の表面に凹凸形状を備える加飾シートにおいて、成形によっても当該凹凸形状が好適に維持され、かつ、優れた耐薬品性を備える加飾シートを提供することを主な目的とする。さらに、本発明は、当該加飾シートを利用した加飾樹脂成形品、及びこれらの製造方法を提供することも目的とする。
【課題を解決するための手段】
【０００９】
本発明者等は、前記課題を解決すべく鋭意検討を行った。その結果、外側の表面に凹凸形状を有する加飾シートにおいて、外側から順に、少なくとも、前記凹凸形状を構成する第１保護層と、第２保護層とを設け、さらに、第１保護層を、電離放射線硬化性樹脂と熱可塑性樹脂とを含む樹脂組成物の硬化物により形成し、かつ、第２保護層を、ポリカーボネート（メタ）アクリレートを含む電離放射線硬化性樹脂組成物の硬化物により形成することにより、成形によっても凹凸形状が好適に維持され、かつ、優れた耐薬品性が発揮されることを見出した。本発明は、かかる知見に基づいて、更に検討を重ねることにより完成したものである。
【００１０】
即ち、本発明は、下記に掲げる態様の発明を提供する。
項１．  外側の表面に凹凸形状を有する加飾シートであって、
前記外側から順に、少なくとも、前記凹凸形状を構成している第１保護層と、第２保護層とを有しており、
前記第１保護層は、電離放射線硬化性樹脂と熱可塑性樹脂とを含む樹脂組成物の硬化物により形成されており、
前記第２保護層は、ポリカーボネート（メタ）アクリレートを含む電離放射線硬化性樹脂組成物の硬化物により形成されている、加飾シート。
項２．  前記第１保護層において、前記樹脂組成物は、電離放射線硬化性樹脂と熱可塑性樹脂とを１０：９０から２５：７５の質量比で含む、項１に記載の加飾シート。
項３．  前記第１保護層において、前記熱可塑性樹脂の重量平均分子量が、９万以上１５万以下の範囲にある、項１または２に記載の加飾シート。
項４．  前記第１保護層において、前記電離放射線硬化性樹脂に含まれるモノマーの官能基数が２〜６の範囲にある、項１〜３のいずれかに記載の加飾シート。
項５．  前記第１保護層において、前記電離放射線硬化性樹脂に含まれるモノマーの分子量が、２００以上２０００以下の範囲にある、項１〜４のいずれかに記載の加飾シート。項６．  前記第２保護層の前記第１保護層と反対側の面に、基材層が積層されている、項１〜５のいずれかに記載の加飾シート。
項７．  前記第２保護層の前記第１保護層と反対側の面にプライマー層が積層されている、項１〜６のいずれかに記載の加飾シート。
項８．  前記外側の表面の算術平均粗さＲａが、０．１μｍ以上１００μｍ以下である、項１〜７のいずれかに記載の加飾シート。
項９．  インサート成形法または射出成形同時加飾法に用いられる、項１〜８のいずれかに記載の加飾シート。
項１０．  外側の表面に凹凸形状を有する加飾樹脂成形品であって、
前記外側から順に、少なくとも、前記凹凸形状を構成している第１保護層と、第２保護層と、成形樹脂層とを有しており、
前記第１保護層は、電離放射線硬化性樹脂と熱可塑性樹脂とを含む樹脂組成物の硬化物により形成されており、
前記第２保護層は、ポリカーボネート（メタ）アクリレートを含む電離放射線硬化性樹脂組成物の硬化物により形成されている、加飾樹脂成形品。
項１１．  項１〜９のいずれかに記載の加飾シートの前記凹凸形状を有する表面と反対側の面に、樹脂を射出することにより成形樹脂層を積層する工程を備える、加飾樹脂成形品の製造方法。
【発明の効果】
【００１１】
本発明によれば、外側の表面に凹凸形状を備える加飾シートにおいて、成形によっても当該凹凸形状が好適に維持され、かつ、優れた耐薬品性を備える加飾シートを提供することができる。また、本発明によれば、当該加飾シートを利用した加飾樹脂成形品、及びこれらの製造方法を提供することもできる。
【図面の簡単な説明】
【００１２】
【図１】本発明の加飾シートの一形態の断面構造の模式図である。
【図２】本発明の加飾シートの一形態の断面構造の模式図である。
【図３】本発明の加飾樹脂成形品の一形態の断面構造の模式図である。
【発明を実施するための形態】
【００１３】
１．加飾シート
本発明の加飾シートは、外側の表面に凹凸形状を有する加飾シートであって、外側から順に、少なくとも、前記凹凸形状を構成している第１保護層と、第２保護層とを有しており、第１保護層は、電離放射線硬化性樹脂と熱可塑性樹脂とを含む樹脂組成物の硬化物により形成されており、第２保護層は、ポリカーボネート（メタ）アクリレートを含む、電離放射線硬化性樹脂組成物の硬化物により形成されていることを特徴とする。本発明の加飾シートは、このような特定の構成を備えていることにより、成形によっても凹凸形状が好適に維持され、かつ、優れた耐薬品性を発揮することができる。
【００１４】
以下、本発明の加飾シートについて詳述する。なお、本明細書において、「以上」、「以下」と明記している箇所を除き、「〜」で示される数値範囲は「以上」、「以下」を意味する。例えば、２〜１５ｍｍとの表記は、２ｍｍ以上１５ｍｍ以下を意味する。また、本明細書において、「（メタ）アクリレート」は、「アクリレートまたはメタクリレート」を意味し、他の類似するものも同様の意である。また、本発明の加飾シートは、絵柄層などを有していなくてもよく、例えば透明であってもよい。
【００１５】
加飾シートの積層構造
本発明の加飾シートは、外側の表面に凹凸形状を有しており、外側から順に、少なくとも、前記凹凸形状を構成している第１保護層と、第２保護層とが積層された積層構造を有する。
【００１６】
本発明の加飾シートにおいて、第２保護層の前記第１保護層と反対側の面には、加飾シートの保形性を高めることなどを目的として、基材層３が設けられていてもよい。また、第２保護層の前記第１保護層と反対側の面の直下には、第２保護層とその下に位置する層（例えば、基材層３、絵柄層５など）との密着性を向上するために、必要に応じてプライマー層４が設けられていてもよい。
【００１７】
また、第２保護層の前記第１保護層と反対側の面には、装飾性を付与する目的で、必要に応じて、絵柄層５を設けてもよい。例えば、基材層３とプライマー層４を設ける場合であれば、基材層３とプライマー層４の間に絵柄層５を設ければよい。
【００１８】
また、基材層３と第２保護層２の間には、基材層３の色の変化やバラツキを抑制する目的で、必要に応じて、隠蔽層（図示しない）が設けられていてもよい。例えば、プライマー層４を設ける場合であれば、当該隠蔽層は基材層３とプライマー層４の間に設ければよく、また、絵柄層５を設ける場合であれば、当該隠蔽層は、基材層３と絵柄層５の間に設ければよい。
【００１９】
更に、第２保護層の前記第１保護層と反対側の面には、耐摩耗性（耐傷付き性）を向上させる目的で、必要に応じて、透明樹脂層（図示しない）を設けてもよい。例えば、プライマー層４と絵柄層５を設ける場合であれば、当該透明樹脂層は、絵柄層５とプライマー層４の間に設ければよい。
【００２０】
更に、本発明の加飾シートにおいて、加飾シートの成形の際に成形樹脂との密着性を高めることを目的として、加飾シートの裏面（第１保護層１とは反対側の面）には、必要に応じて、裏面接着層（図示しない）が設けられてもよい。
【００２１】
本発明の加飾シートの積層構造の例として、第２保護層／第１保護層が積層された積層構造；基材層３／第２保護層／第１保護層が積層された積層構造；基材層３／プライマー層４／第２保護層／第１保護層が順に積層された積層構造；基材層３／絵柄層５／第２保護層／第１保護層が順に積層された積層構造；基材層３／絵柄層５／プライマー層４／第２保護層／第１保護層が順に積層された積層構造；基材層３／絵柄層５／透明樹脂層／プライマー層４／第２保護層／第１保護層が順に積層された積層構造などが挙げられる。
【００２２】
図１に、本発明の加飾シートの積層構造の一態様として、基材層３／第２保護層／第１保護層が積層された加飾シートの断面図を示す。図２に、本発明の加飾シートの積層構造の一態様として、基材層３／絵柄層５／プライマー層４／第２保護層／第１保護層が順に積層された加飾シートの断面図を示す。
【００２３】
加飾シートの各層の組成
［基材層３］
基材層３は、本発明の加飾シートにおいて支持体としての役割を果たす樹脂シート（樹脂フィルム）である。基材層３に使用される樹脂成分については、特に制限されず、三次元成形性や成形樹脂との相性等に応じて適宜選定すればよいが、好ましくは、熱可塑性樹脂からなる樹脂フィルムが挙げられる。当該熱可塑性樹脂としては、具体的には、アクリロニトリル−ブタジエン−スチレン樹脂（以下「ＡＢＳ樹脂」と表記することもある）、アクリロニトリル−スチレン−アクリル酸エステル樹脂（以下「ＡＳＡ樹脂」と表記することもある）、アクリロニトリル・エチレン−プロピレン−ジエン・スチレン樹脂、アクリル樹脂、ポリプロピレン、ポリエチレン等のポリオレフィン樹脂、ポリカーボネート樹脂、塩化ビニル樹脂、ポリエチレンテレフタラート（ＰＥＴ）等が挙げられる。これらの中でも、ＡＢＳ樹脂及びアクリル樹脂が三次元成形性の観点から好ましい。また、基材層３は、これら樹脂の単層シートで形成されていてもよく、また同種又は異種樹脂による複層シートで形成されていてもよい。
【００２４】
基材層３の曲げ弾性率については、特に制限されない。例えば、本発明の加飾シートをインサート成形法によって成形樹脂と一体化させる場合には、本発明の加飾シートにおける基材層３の２５℃における曲げ弾性率が５００〜４，０００ＭＰａ、好ましくは７５０〜３，０００ＭＰａが挙げられる。ここで、２５℃における曲げ弾性率は、ＪＩＳ  Ｋ７１７１に準拠して測定された値である。２５℃における曲げ弾性率が５００ＭＰａ以上であると、加飾シートは十分な剛性を備え、インサート成形法に供しても、表面特性と成形性がより一層良好になる。また、２５℃における曲げ弾性率が３，０００ＭＰａ以下であると、ロール  トゥ  ロールで製造する場合に十分な張力をかけることができ、たるみが発生し難くなるため、絵柄がずれることなく重ねて印刷することができ、所謂絵柄見当が良好となる。
【００２５】
基材層３は、その上に設けられる層との密着性を向上させるために、必要に応じて、片面又は両面に酸化法や凹凸化法等の物理的又は化学的表面処理が施されていてもよい。基材層３の表面処理として行われる酸化法としては、例えば、コロナ放電処理、クロム酸化処理、火炎処理、熱風処理、オゾン紫外線処理法等が挙げられる。また、基材層３の表面処理として行われる凹凸化法としては、例えばサンドブラスト法、溶剤処理法等が挙げられる。これらの表面処理は、基材層３を構成する樹脂成分の種類に応じて適宜選択されるが、効果及び操作性等の観点から、好ましくはコロナ放電処理法が挙げられる。
【００２６】
また、基材層３は公知の接着層を形成する等の処理を施してもよい。
【００２７】
更に、基材層３は、着色剤を用いて着色されていてもよく、着色されていなくてもよい。また、基材層３は、無色透明、着色透明、及び半透明のいずれの態様であってもよい。基材層３に用いられる着色剤としては、特に制限されないが、好ましくは１５０℃以上の温度条件でも変色しない着色剤が挙げられ、具体的には、既存のドライカラー、ペーストカラー、マスターバッチ樹脂組成物等が挙げられる。
【００２８】
基材層３の厚みは、加飾シートの用途、成形樹脂と一体化させる成形法等に応じて適宜設定されるが、通常２５〜１０００μｍ程度、５０〜７００μｍ程度が挙げられる。より具体的には、本発明の加飾シートをインサート成形法に供する場合であれば、基材層３の厚みとして、通常５０〜１０００μｍ程度、好ましくは１００〜７００μｍ程度、更に好ましくは１００〜５００μｍ程度が挙げられる。また、本発明の加飾シートを射出成形同時加飾法に供する場合であれば、基材層３の厚みとして、通常２５〜２００μｍ程度、好ましくは５０〜２００μｍ程度、更に好ましくは７０〜２００μｍ程度が挙げられる。
【００２９】
［第１保護層１］
第１保護層１は、加飾シートの外側の表面の凹凸形状を構成している。また、第１保護層１は、電離放射線硬化性樹脂と熱可塑性樹脂とを含む樹脂組成物の硬化物により形成されている。本発明の加飾シートにおいては、凹凸形状を有する第１保護層１を、電離放射線硬化性樹脂と熱可塑性樹脂とを含む樹脂組成物の硬化物により構成した上で、さらに、後述の第２保護層２とを備えていることにより、成形後においても、成形前の凹凸形状が好適に維持され、かつ、優れた耐薬品性を発揮することができる。すなわち、本発明の加飾シートにおいては、外側から順に、第１保護層１と第２保護層２を特定の樹脂組成物の硬化物により形成することによって、凹凸形状の維持と、優れた耐薬品性とを両立することが可能となっている。
【００３０】
＜凹凸形状＞
本発明の加飾シートの外側の表面の凹凸形状は、第１保護層１の凹凸形状である。第１保護層１が備える凹凸形状については、特に制限されず、付与すべき意匠感等に応じて適宜設定すればよい。当該凹凸形状としては、例えば、ヘアライン模様、木目模様、幾何学模様（ドット、ストライプ、カーボン等）等が挙げられる。なお、後述の第２保護層２については、凹凸形状を有していなくてもよいが、第１保護層１の凹凸形状に沿った凹凸形状を有していることが好ましい。
【００３１】
また、第１保護層１が備える凹凸形状における凸部の高さ、凸部の幅、隣接する凸部間のピッチ、凹部の幅等については、加飾樹脂成形品に付与すべき意匠感等に応じて適宜設定すればよい。
【００３２】
例えば、第１保護層１の表面（すなわち、加飾シートの外側の表面）の算術平均粗さ（Ｒａ）として、凹凸形状による優れた意匠感を付与するという観点から、通常１〜２０μｍ、好ましくは５〜２０μｍ、更に好ましくは１０〜２０μｍが挙げられる。
【００３３】
本発明の加飾シートにおいて、第１保護層１の凹凸形状は、加飾シートに凹凸形状による高い質感を付与するために、少なくとも一部の領域に形成すればよい。すなわち、本発明の加飾シートにおいては、外側表面の凹凸形状が一部の領域に形成されていてもよいし、全領域に形成されていてもよい。
【００３４】
第１の保護層１の凹凸形状の凹部は、第１保護層１の下に位置する第２保護層２、さらには、例えば、プライマー層４、絵柄層５、基材層３などにまで到達していてもよい。加飾シートの射出成形時における凹凸形状の消失、変形等を効果的に抑制する観点からは、凹凸形状の凹部が基材層３に到達していることが好ましい。
【００３５】
＜組成＞
第１保護層１は、電離放射線硬化性樹脂と熱可塑性樹脂とを含む樹脂組成物の硬化物により形成されている。第１保護層１における電離放射線硬化性樹脂と熱可塑性樹脂との割合としては、質量比で、電離放射線硬化性樹脂：熱可塑性樹脂＝１０：９０〜２５：７５であることが好ましく、１５：８５〜２５：７５程度であることがより好ましく、２０：８０〜２５：７５程度であることがさらに好ましい。
【００３６】
熱可塑性樹脂としては、特に制限されないが、好ましくは、アクリル樹脂、アクリル変性ポリオレフィン樹脂、塩素化ポリオレフィン樹脂、塩化ビニル−酢酸ビニル共重合体、熱可塑性ウレタン樹脂、熱可塑性ポリエステル樹脂、ポリアミド樹脂、ゴム系樹脂などが挙げられる。これらの中でも、凹凸形状の維持と優れた耐薬品性とを両立する観点からは、特にアクリル樹脂が好ましい。
【００３７】
アクリル樹脂としては、（メタ）アクリル酸エステルの単独重合体、２種以上の異なる（メタ）アクリル酸エステルモノマーの共重合体、又は（メタ）アクリル酸エステルと他のモノマーとの共重合体が挙げられ、具体的には、ポリ（メタ）アクリル酸メチル、ポリ（メタ）アクリル酸エチル、ポリ（メタ）アクリル酸プロピル、ポリ（メタ）アクリル酸ブチル、（メタ）アクリル酸メチル−（メタ）アクリル酸ブチル共重合体、（メタ）アクリル酸エチル−（メタ）アクリル酸ブチル共重合体、エチレン−（メタ）アクリル酸メチル共重合体、スチレン−（メタ）アクリル酸メチル共重合体等の（メタ）アクリル酸エステルを含む単独又は共重合体からなる（メタ）アクリル樹脂が好適に用いられる。
【００３８】
熱可塑性樹脂の重量平均分子量としては、特に制限されないが、凹凸形状の維持と優れた耐薬品性とを両立する観点からは、好ましくは９万〜１５万程度、より好ましくは１０万〜１４万程度、さらに好ましくは１１万〜１３万程度が挙げられる。
【００３９】
なお、本明細書における熱可塑性樹脂の重量平均分子量は、ゲルパーミエーションクロマトグラフィー法により、ポリスチレンを標準物質として測定した値である。
【００４０】
（電離放射線硬化性樹脂）
第１保護層１の形成に使用される電離放射線硬化性樹脂とは、電離放射線を照射することにより、架橋、硬化する樹脂を指す。なお、ここで電離放射線とは、電磁波又は荷電粒子線のうち、分子を重合あるいは架橋しうるエネルギー量子を有するものを意味し、通常紫外線（ＵＶ）又は電子線（ＥＢ）が用いられるが、その他、Ｘ線、γ線等の電磁波、α線、イオン線等の荷電粒子線も含むものである。電離放射線硬化性樹脂の中でも、電子線硬化性樹脂は、無溶剤化が可能であり、光重合用開始剤を必要とせず、安定な硬化特性が得られるため、表面層の形成において好適に使用される。
【００４１】
第１保護層を形成に使用される電離放射線硬化性樹脂として、具体的には、分子中に重合性不飽和結合又はエポキシ基を有するプレポリマー、オリゴマー、及び／又はモノマーを適宜混合したものが挙げられる。
【００４２】
電離放射線硬化性樹脂として使用される上記オリゴマーとしては、分子中にラジカル重合性不飽和基を持つ（メタ）アクリレートオリゴマーが好適であり、中でも分子内に重合性不飽和結合を２個以上（２官能以上）有する多官能性（メタ）アクリレートオリゴマーが好ましい。多官能性（メタ）アクリレートオリゴマーとしては、例えば、ポリカーボネート（メタ）アクリレート、アクリルシリコーン（メタ）アクリレート、ウレタン（メタ）アクリレート、エポキシ（メタ）アクリレート、ポリエステル（メタ）アクリレート、ポリエーテル（メタ）アクリレート、ポリブタジエン（メタ）アクリレート、シリコーン（メタ）アクリレート、シリコーン変性ウレタン（メタ）アクリレート、分子中にカチオン重合性官能基を有するオリゴマー（例えば、ノボラック型エポキシ樹脂、ビスフェノール型エポキシ樹脂、脂肪族ビニルエーテル、芳香族ビニルエーテル等）等が挙げられる。ここで、ポリカーボネート（メタ）アクリレートは、ポリマー主鎖にカーボネート結合を有し、かつ末端または側鎖に（メタ）アクリレート基を有するものであれば特に制限されず、例えば、ポリカーボネートポリオールを（メタ）アクリル酸でエステル化することにより得ることができる。ポリカーボネート（メタ）アクリレートは、例えば、ポリカーボネート骨格を有するウレタン（メタ）アクリレートなどであってもよい。ポリカーボネート骨格を有するウレタン（メタ）アクリレートは、例えば、ポリカーボネートポリオールと、多価イソシアネート化合物と、ヒドロキシ（メタ）アクリレートとを反応させることにより得られる。アクリルシリコーン（メタ）アクリレートは、シリコーンマクロモノマーを（メタ）アクリレートモノマーとラジカル共重合させることにより得ることができる。ウレタン（メタ）アクリレートは、例えば、ポリエーテルポリオールやポリエステルポリオールとポリイソシアネートの反応によって得られるポリウレタンオリゴマーを、（メタ）アクリル酸でエステル化することにより得ることができる。エポキシ（メタ）アクリレートは、例えば、比較的低分子量のビスフェノール型エポキシ樹脂やノボラック型エポキシ樹脂のオキシラン環に、（メタ）アクリル酸を反応しエステル化することにより得ることができる。また、このエポキシ（メタ）アクリレートを部分的に二塩基性カルボン酸無水物で変性したカルボキシル変性型のエポキシ（メタ）アクリレートも用いることができる。ポリエステル（メタ）アクリレートは、例えば多価カルボン酸と多価アルコールの縮合によって得られる両末端に水酸基を有するポリエステルオリゴマーの水酸基を（メタ）アクリル酸でエステル化することにより、或いは多価カルボン酸にアルキレンオキシドを付加して得られるオリゴマーの末端の水酸基を（メタ）アクリル酸でエステル化することにより得ることができる。ポリエーテル（メタ）アクリレートは、ポリエーテルポリオールの水酸基を（メタ）アクリル酸でエステル化することにより得ることができる。ポリブタジエン（メタ）アクリレートは、ポリブタジエンオリゴマーの側鎖に（メタ）アクリル酸を付加することにより得ることができる。シリコーン（メタ）アクリレートは、主鎖にポリシロキサン結合をもつシリコーンの末端又は側鎖に（メタ）アクリル酸を付加することにより得ることができる。シリコーン変性ウレタン（メタ）アクリレートは、例えば、イソシアネート基を有するウレタンプレポリマーに、ヒドロキシ（メタ）アクリレートとともに、シラノール基を有するシリコーン化合物を反応させることにより得られる。これらのオリゴマーは、１種単独で使用してもよく、また２種以上を組み合わせて使用してもよい。
【００４３】
また、電離放射線硬化性樹脂として使用される上記モノマーとしては、分子中にラジカル重合性不飽和基を持つ（メタ）アクリレートモノマーが好適であり、中でも多官能性（メタ）アクリレートモノマーが好ましい。多官能性（メタ）アクリレートモノマーとしては、分子内に重合性不飽和結合を２個以上有する（メタ）アクリレートモノマーであればよい。多官能性（メタ）アクリレートモノマーとして、具体的には、エチレングリコールジ（メタ）アクリレート、プロピレングリコールジ（メタ）アクリレート、１，４−ブタンジオールジ（メタ）アクリレート、１，６−ヘキサンジオールジ（メタ）アクリレート、ネオペンチルグリコールジ（メタ）アクリレート、ポリエチレングリコールジ（メタ）アクリレート、ヒドロキシピバリン酸ネオペンチルグリコールジ（メタ）アクリレート、ジシクロペンタニルジ（メタ）アクリレート、カプロラクトン変性ジシクロペンテニルジ（メタ）アクリレート、エチレンオキシド変性リン酸ジ（メタ）アクリレート、アリル化シクロヘキシルジ（メタ）アクリレート、イソシアヌレートジ（メタ）アクリレート、トリメチロールプロパントリ（メタ）アクリレート、エチレンオキシド変性トリメチロールプロパントリ（メタ）アクリレート、エチレンオキシド変性ビスフェノールＡジ（メタ）アクリレート、エチレンオキシド変性トリメチロールプロパントリ（メタ）アクリレート、ジペンタエリスリトールトリ（メタ）アクリレート、プロピオン酸変性ジペンタエリスリトールトリ（メタ）アクリレート、ペンタエリスリトールトリ（メタ）アクリレート、プロピレンオキシド変性トリメチロールプロパントリ（メタ）アクリレート、トリス（アクリロキシエチル）イソシアヌレート、プロピオン酸変性ジペンタエリスリトールペンタ（メタ）アクリレート、ジペンタエリスリトールヘキサ（メタ）アクリレート、エチレンオキシド変性ジペンタエリスリトールヘキサ（メタ）アクリレート、カプロラクトン変性ジペンタエリスリトールヘキサ（メタ）アクリレート等が挙げられる。これらのモノマーは、１種単独で使用してもよく、また２種以上を組み合わせて使用してもよい。
【００４４】
これらの電離放射線硬化性樹脂の中でも、凹凸形状の維持と優れた耐薬品性とを両立する観点からは、電離放射線硬化性樹脂に含まれるモノマーの官能基数が２〜６の範囲にあることが好ましく、官能基数が２〜４の範囲にあることがより好ましい。また、電離放射線硬化性樹脂に含まれるモノマーの分子量としては、好ましくは２００〜２０００程度、より好ましくは２００〜１５００程度、さらに好ましくは２００〜１０００程度が挙げられる。
【００４５】
さらに、これらのモノマーの中でも、ジペンタエリスリトールトリ（メタ）アクリレート、ペンタエリスリトールトリ（メタ）アクリレート、トリメチロールプロパントリ（メタ）アクリレート、エチレンオキシド変性トリメチロールプロパントリ（メタ）アクリレート、エチレンオキシド変性ビスフェノールＡジ（メタ）アクリレートなどが特に好ましい。
【００４６】
＜他の添加剤＞
また、第１保護層１の形成に使用される樹脂組成物には、第１保護層１に備えさせる所望の物性に応じて、各種添加剤を配合することができる。この添加剤としては、例えば、紫外線吸収剤や光安定剤等の耐候性改善剤、耐摩耗性向上剤、重合禁止剤、架橋剤、赤外線吸収剤、帯電防止剤、接着性向上剤、レベリング剤、チクソ性付与剤、カップリング剤、可塑剤、消泡剤、充填剤、溶剤、着色剤、ワックス等が挙げられる。これらの添加剤は、常用されるものから適宜選択して用いることができる。また、紫外線吸収剤や光安定剤として、分子内に（メタ）アクリロイル基等の重合性基を有する反応性の紫外線吸収剤や光安定剤を用いることもできる。なお、ワックスを配合することにより、耐傷性、耐摩耗性を向上させることができる。ワックスとしては、好ましくはポリエチレンワックス（ＰＥワックス）などのオレフィンワックスが挙げられる。ワックスを配合する場合、硬化性樹脂組成物中の配合量としては、好ましくは０．１〜５質量％程度、より好ましくは０．５〜３質量％程度が挙げられる。
【００４７】
また、第１保護層１は、マット化剤を含んでいてもよい。マット化剤としては、特に制限されず、例えば、無機粒子、合成樹脂粒子などが挙げられる。
【００４８】
無機粒子としては、シリカ、アルミナ、炭酸カルシウム、炭酸マグネシウム、硫酸カルシウム、硫酸バリウム、カオリン、これらの疎水処理物等が好ましく挙げられる。これらの無機粒子は、１種単独で使用してもよく、また２種以上を組み合わせて使用してもよい。また、合成樹脂粒子としては、アクリルビーズ、ウレタンビーズ、ナイロンビーズ、シリコーンビーズ、シリコーンゴムビーズ、ポリカーボネートビーズ、ポリオレフィンワックス（ポリプロピレンワックス、ポリエチレンワックス、これらの混合物等）等が好ましく挙げられる。これらの合成樹脂粒子は、１種単独で使用してもよく、また２種以上を組み合わせて使用してもよい。
【００４９】
第１保護層１には、無機粒子及び合成樹脂粒子のいずれか一方を含有させてもよく、またこれらを組み合わせて含有させてもよい。無機粒子及び合成樹脂粒子の平均粒径は、意匠性向上の観点から、０．１〜５μｍが好ましく、１〜５μｍがより好ましく、２〜５μｍが更に好ましい。なお、無機粒子及び合成樹脂粒子の粒子径は、島津レーザ回折式粒度分布測定装置ＳＡＬＤ−２１００−ＷＪＡ１を使用し、圧縮空気を利用してノズルから測定対象となる粉体を噴射し、空気中に分散させて測定する噴射型乾式測定方式によるものを指す。
【００５０】
＜第１保護層１の厚み＞
第１保護層１の硬化後の厚みについては、特に制限されないが、凹凸形状の維持と、優れた耐薬品性とを両立する観点からは、第１保護層１の硬化後の厚みとして、好ましくは０．０１〜２０μｍ、より好ましくは０．１〜１５μｍ、更に好ましくは１〜１２μｍが挙げられる。なお、第１保護層１の厚みとは、第１保護層１の凸部の厚みを意味する。
【００５１】
＜第１保護層１の形成＞
第１保護層１は、硬化性樹脂組成物の硬化物が凹凸形状を備えるようにして、第２保護層２の上に形成すればよく、その具体的方法については特に制限されるものではない。第１保護層１に凹凸形状を付与する方法としては、例えば、エンボス加工を施す方法が挙げられる。微細な凹凸形状を付与する観点からは、エンボス加工を施す方法が好ましい（例えば、後述の第１法または第２法）。
【００５２】
凹凸形状を有する第１保護層１の好ましい形成方法として、具体的には、以下の第１法及び第２法が挙げられる。
【００５３】
第１法：基材層３などを備えるシートを用意し、当該シートの第１保護層１及び第２保護層２を積層させる側にエンボス加工を施した後に、第２保護層２の形成に使用される樹脂組成物を塗布し、さらにその上から、第１保護層１の形成に使用される樹脂組成物を塗布して、これらの樹脂組成物を各層それぞれ、または、２層同時に硬化させる方法。
【００５４】
第２法：基材層３などを備えるシートを用意し、当該シートの第１保護層１及び第２保護層２を積層させる側に、第２保護層２の形成に使用される樹脂組成物を塗布し、さらにその上から、第１保護層１の形成に使用される樹脂組成物を塗布して、これらの樹脂組成物を硬化させた後に、第１保護層１側にエンボス加工を施す方法。
【００５５】
第１保護層１の形成に使用される樹脂組成物を塗布する方法については、特に制限されないが、例えば、前述の第１法または第２法であれば、グラビアコート、バーコート、ロールコート、リバースロールコート、コンマコート等が挙げられ、好ましくはグラビアコートが挙げられる。
【００５６】
このようにして塗布された樹脂組成物（未硬化樹脂層）に、電子線、紫外線等の電離放射線を照射して当該樹脂組成物を硬化させて第１保護層１を形成する。
【００５７】
ここで、電離放射線として電子線を用いる場合、その加速電圧については、用いる樹脂や層の厚みに応じて適宜選定し得るが、通常加速電圧７０〜３００ｋＶ程度が挙げられる。
【００５８】
なお、電子線の照射において、加速電圧が高いほど透過能力が増加する。第１保護層と第２保護層２を同時に硬化させる際には、電子線の透過深さと第１保護層１と第２保護層２の合計厚みが実質的に等しくなるように、加速電圧を選定することが好ましい。また、第２保護層の前記第１保護層と反対側の面に設ける層（例えば、基材層など）として電子線により劣化する基材を使用する場合には、電子線の透過深さと第１保護層１と第２保護層２の合計厚みが実質的に等しくなるように、加速電圧を選定することにより、下層への余分の電子線の照射を抑制することができ、過剰電子線による下層の劣化を最小限にとどめることができる。
【００５９】
また、照射線量は、樹脂層の架橋密度が飽和する量が好ましく、通常５〜３００ｋＧｙ（０．５〜３０Ｍｒａｄ）、好ましくは１０〜５０ｋＧｙ（１〜５Ｍｒａｄ）の範囲で選定される。
【００６０】
更に、電子線源としては、特に制限はなく、例えばコックロフトワルトン型、バンデグラフト型、共振変圧器型、絶縁コア変圧器型、あるいは直線型、ダイナミトロン型、高周波型等の各種電子線加速器を用いることができる。
【００６１】
電離放射線として紫外線を用いる場合には、波長１９０〜３８０ｎｍの紫外線を含む光線を放射すればよい。紫外線源としては、特に制限されないが、例えば、高圧水銀燈、低圧水銀燈、メタルハライドランプ、カーボンアーク燈等が挙げられる。
【００６２】
［第２保護層２］
第２保護層２は、第１保護層１の下（外側とは反対側）に位置している。第２保護層は、ポリカーボネート（メタ）アクリレートを含む電離放射線硬化性樹脂組成物の硬化物により形成されている。前記の通り、本発明の加飾シートにおいては、外側の凹凸形状を構成している第１保護層１を、電離放射線硬化性樹脂と熱可塑性樹脂とを含む樹脂組成物の硬化物とした上で、さらに、第２保護層２を、ポリカーボネート（メタ）アクリレートを含む電離放射線硬化性樹脂組成物の硬化物により形成することにより、凹凸形状の維持と優れた耐薬品性とを好適に両立することが可能となっている。
【００６３】
第２保護層２は、第１保護層１の凹凸形状に沿った凹凸形状を有していることが好ましい。第１保護層１の凹凸形状の詳細については、前記の通りである。
【００６４】
第２保護層２に使用されるポリカーボネート（メタ）アクリレートは、前記の通り、ポリマー主鎖にカーボネート結合を有し、かつ末端または側鎖に（メタ）アクリレート基を有するものである。例えば、ポリカーボネートポリオールを（メタ）アクリル酸でエステル化することにより得ることができる。この（メタ）アクリレートは、架橋、硬化する観点から、２官能以上有することが好ましい。ポリカーボネート（メタ）アクリレートは、例えば、ポリカーボネート骨格を有するウレタン（メタ）アクリレートなどであってもよい。ポリカーボネート骨格を有するウレタン（メタ）アクリレートは、例えば、ポリカーボネートポリオールと、多価イソシアネート化合物と、ヒドロキシ（メタ）アクリレートとを反応させることにより得られる。
【００６５】
上記のポリカーボネート（メタ）アクリレートは、例えば、ポリカーボネートポリオールの水酸基の一部又は全てを（メタ）アクリレート（アクリル酸エステル又はメタクリル酸エステル）に変換して得られる。このエステル化反応は、通常のエステル化反応によって行うことができる。例えば、１）ポリカーボネートポリオールとアクリル酸ハライド又はメタクリル酸ハライドとを、塩基存在下に縮合させる方法、２）ポリカーボネートポリオールとアクリル酸無水物又はメタクリル酸無水物とを、触媒存在下に縮合させる方法、あるいは３）ポリカーボネートポリオールとアクリル酸又はメタクリル酸とを、酸触媒存在下に縮合させる方法などが挙げられる。
【００６６】
上記のポリカーボネートポリオールは、ポリマー主鎖にカーボネート結合を有し、末端あるいは側鎖に２個以上、好ましくは２〜５０個の、より好ましくは３〜５０個の水酸基を有する重合体である。このポリカーボネートポリオールの代表的な製造方法は、ジオール化合物（Ａ）、３価以上の多価アルコール（Ｂ）、及びカルボニル成分となる化合物（Ｃ）とから重縮合反応による方法である。原料として用いられるジオール化合物（Ａ）は、一般式  ＨＯ−Ｒ1−ＯＨで表される。ここで、Ｒ1は、炭素数２〜２０の２価炭化水素基であって、基中にエーテル結合を含んでいてもよい。例えば、直鎖、又は分岐状のアルキレン基、シクロヘキシレン基、フェニレン基である。
【００６７】
ジオール化合物の具体例としては、エチレングリコール、１，２−プロピレングリコール、ジエチレングリコール、ジプロピレングリコール、トリエチレングリコール、ポリエチレングリコール、ネオペンチルグリコール、１，３−プロパンジオール、１，４−ブタンジオール、１，５−ペンタンジオール、３−メチル−１，５ペンタンジオール、１，６−ヘキサンジオール、１，８−オクタンジオール、１，３−ビス（２−ヒドロキシエトキシ）ベンゼン、１，４−ビス（２−ヒドロキシエトキシ）ベンゼン、１，４−シクロヘキサンジオール、１，４−シクロヘキサンジメタノールなどが挙げられる。これらジオールは、それを単独で用いても、あるいは２種以上を混合して用いてもよい。
【００６８】
また、３価以上の多価アルコール（Ｂ）の例としては、トリメチロールプルパン、トリメチロールエタン、ペンタエリスリトール、ジトリメチロールプロパン、ジペンタエリスリトール、グリセリン、ソルビトールなどのアルコール類を挙げることができる。さらに、これらの多価アルコールの水酸基に対して、１〜５当量のエチレンオキシド、プロピレンオキシド、あるいはその他のアルキレンオキシドを付加させた水酸基を有するアルコール類であってもよい。多価アルコールは、これらを単独で用いても、あるいは２種以上を混合して用いてもよい。
【００６９】
カルボニル成分となる化合物（Ｃ）は、炭酸ジエステル、ホスゲン、又はこれらの等価体の中から選ばれるいずれかの化合物である。その具体例としては、炭酸ジメチル、炭酸ジエチル、炭酸ジイソプロピル、炭酸ジフェニル、エチレンカーボネート、プロピレンカーボネートなどの炭酸ジエステル類、ホスゲン、あるいはクロロギ酸メチル、クロロギ酸エチル、クロロギ酸フェニルなどのハロゲン化ギ酸エステル類などが挙げられる。これらは、単独で用いても、あるいは２種以上を混合して用いてもよい。
【００７０】
ポリカーボネートポリオールは、前記したジオール化合物（Ａ）、３価以上の多価アルコール（Ｂ）、及びカルボニル成分となる化合物（Ｃ）とを、一般的な条件下で重縮合反応することにより合成される。例えば、ジオール化合物（Ａ）と多価アルコール（Ｂ）との仕込みモル比は、５０：５０〜９９：１の範囲にあることが好ましく、また、カルボニル成分となる化合物（Ｃ）のジオール化合物（Ａ）と多価アルコール（Ｂ）に対する仕込みモル比は、ジオール化合物及び多価アルコールの持つ水酸基に対して、０．２〜２であることが好ましい。
【００７１】
前記の仕込み割合で重縮合反応した後のポリカーボネートポリオール中に存在する水酸基の当量数（ｅｑ．／ｍｏｌ）は、１分子中に平均して３以上、好ましくは３〜５０、より好ましくは３〜２０である。この範囲であると、後述するエステル化反応によって必要な量の（メタ）アクリレート基が形成され、またポリカーボネート（メタ）アクリレート樹脂に適度な可撓性が付与される。なお、このポリカーボネートポリオールの末端官能基は、通常はＯＨ基であるが、その一部がカーボネート基であってもよい。
【００７２】
以上説明したポリカーボネートポリオールの製造方法は、例えば、特開昭６４−１７２６号公報に記載されている。また、このポリカーボネートポリオールは、特開平３−１８１５１７号公報に記載されているように、ポリカーボネートジオールと３価以上の多価アルコールとのエステル交換反応によっても製造することができる。
【００７３】
本発明に用いられるポリカーボネート（メタ）アクリレートの分子量は、ゲルパーミエーションクロマトグラフィー（ＧＰＣ）分析によって測定され、かつ標準ポリスチレンで換算された重量平均分子量が、５００以上であることが好ましく、１，０００以上であることがより好ましく、２，０００以上であることがさらに好ましい。ポリカーボネート（メタ）アクリレートの重量平均分子量の上限は特に制限されないが、粘度が高くなり過ぎないように制御する観点から１００，０００以下が好ましく、５０，０００以下がより好ましい。本発明の加飾シートの凹凸形状の維持と優れた耐薬品性とを好適に両立するから、さらに好ましくは、２，０００以上５０，０００以下であり、特に好ましくは、５，０００〜２０，０００である。
【００７４】
第２保護層の電離放射線硬化性樹脂組成物においては、ポリカーボネート（メタ）アクリレートは、多官能（メタ）アクリレートと共に用いることが好ましい。すなわち、電離放射線硬化性樹脂組成物は、多官能（メタ）アクリレートをさらに含むことが好ましい。ポリカーボネート（メタ）アクリレートと該多官能（メタ）アクリレートの質量比としては、ポリカーボネート（メタ）アクリレート：多官能（メタ）アクリレート＝９８：２〜５０：５０であることがより好ましい。ポリカーボネート（メタ）アクリレートと多官能（メタ）アクリレートの質量比が９８：２より小さくなると（即ち、ポリカーボネート（メタ）アクリレートの量が、２成分の合計量に対して９８質量％以下であると）、耐薬品性がさらに向上する。一方、ポリカーボネート（メタ）アクリレートと多官能（メタ）アクリレートの質量比が５０：５０より大きくなると（即ち、ポリカーボネート（メタ）アクリレートの量が、２成分の合計量に対して５０質量％以上となると）、三次元成形性がさらに向上する。好ましくは、ポリカーボネート（メタ）アクリレートと多官能（メタ）アクリレートの質量比が９５：５〜６０：４０である。
【００７５】
本発明に用いられる多官能（メタ）アクリレートは、２官能以上の（メタ）アクリレートであればよく、特に制限はない。ただし、硬化性の観点から３官能以上の（メタ）アクリレートが好ましい。ここで、２官能とは、分子内にエチレン性不飽和結合｛（メタ）アクリロイル基｝を２個有することをいう。
【００７６】
また、多官能（メタ）アクリレートは、オリゴマー及びモノマーのいずれでもよいが、三次元成形性向上の観点から多官能（メタ）アクリレートオリゴマーが好ましい。
【００７７】
上記の多官能（メタ）アクリレートオリゴマーとしては、例えばウレタン（メタ）アクリレート系オリゴマー、エポキシ（メタ）アクリレート系オリゴマー、ポリエステル（メタ）アクリレート系オリゴマー、ポリエーテル（メタ）アクリレート系オリゴマーなどが挙げられる。ここで、ウレタン（メタ）アクリレート系オリゴマーは、例えば、ポリエーテルポリオールやポリエステルポリオールとポリイソシアネートの反応によって得られるポリウレタンオリゴマーを、（メタ）アクリル酸でエステル化することにより得ることができる。エポキシ（メタ）アクリレート系オリゴマーは、例えば、比較的低分子量のビスフェノール型エポキシ樹脂やノボラック型エポキシ樹脂のオキシラン環に、（メタ）アクリル酸を反応しエステル化することにより得ることができる。また、このエポキシ（メタ）アクリレート系オリゴマーを部分的に二塩基性カルボン酸無水物で変性したカルボキシル変性型のエポキシ（メタ）アクリレートオリゴマーも用いることができる。ポリエステル（メタ）アクリレート系オリゴマーとしては、例えば多価カルボン酸と多価アルコールの縮合によって得られる両末端に水酸基を有するポリエステルオリゴマーの水酸基を（メタ）アクリル酸でエステル化することにより、あるいは、多価カルボン酸にアルキレンオキシドを付加して得られるオリゴマーの末端の水酸基を（メタ）アクリル酸でエステル化することにより得ることができる。ポリエーテル（メタ）アクリレート系オリゴマーは、ポリエーテルポリオールの水酸基を（メタ）アクリル酸でエステル化することにより得ることができる。
【００７８】
さらに、他の多官能（メタ）アクリレートオリゴマーとしては、ポリブタジエンオリゴマーの側鎖に（メタ）アクリレート基をもつ疎水性の高いポリブタジエン（メタ）アクリレート系オリゴマー、主鎖にポリシロキサン結合をもつシリコーン（メタ）アクリレート系オリゴマー、小さな分子内に多くの反応性基をもつアミノプラスト樹脂を変性したアミノプラスト樹脂（メタ）アクリレート系オリゴマーなどが挙げられる。
【００７９】
また、上記の多官能（メタ）アクリレートモノマーとしては、具体的にはエチレングリコールジ（メタ）アクリレート、プロピレングリコールジ（メタ）アクリレート、１，４−ブタンジオールジ（メタ）アクリレート、１，６−ヘキサンジオールジ（メタ）アクリレート、ネオペンチルグリコールジ（メタ）アクリレート、ポリエチレングリコールジ（メタ）アクリレート、ヒドロキシピバリン酸ネオペンチルグリコールジ（メタ）アクリレート、ジシクロペンタニルジ（メタ）アクリレート、カプロラクトン変性ジシクロペンテニルジ（メタ）アクリレート、エチレンオキシド変性リン酸ジ（メタ）アクリレート、アリル化シクロヘキシルジ（メタ）アクリレート、イソシアヌレートジ（メタ）アクリレート、トリメチロールプロパントリ（メタ）アクリレート、エチレンオキシド変性トリメチロールプロパントリ（メタ）アクリレート、ジペンタエリスリトールトリ（メタ）アクリレート、プロピオン酸変性ジペンタエリスリトールトリ（メタ）アクリレート、ペンタエリスリトールトリ（メタ）アクリレート、プロピレンオキシド変性トリメチロールプロパントリ（メタ）アクリレート、トリス（アクリロキシエチル）イソシアヌレート、プロピオン酸変性ジペンタエリスリトールペンタ（メタ）アクリレート、ジペンタエリスリトールヘキサ（メタ）アクリレート、エチレンオキシド変性ジペンタエリスリトールヘキサ（メタ）アクリレート、カプロラクトン変性ジペンタエリスリトールヘキサ（メタ）アクリレートなどが挙げられる。以上述べた多官能性（メタ）アクリレートオリゴマー及び多官能性（メタ）アクリレートモノマーは１種を単独で用いてもよいし、２種以上を組み合わせて用いてもよい。
【００８０】
本発明においては、前記多官能性（メタ）アクリレートとともに、その粘度を低下させるなどの目的で、単官能性（メタ）アクリレートを、本発明の目的を損なわない範囲で適宜併用することができる。単官能性（メタ）アクリレートとしては、例えば、メチル（メタ）アクリレート、エチル（メタ）アクリレート、プロピル（メタ）アクリレート、ブチル（メタ）アクリレート、ペンチル（メタ）アクリレート、ヘキシル（メタ）アクリレート、シクロヘキシル（メタ）アクリレート、２−エチルヘキシル（メタ）アクリレート、ラウリル（メタ）アクリレート、ステアリル（メタ）アクリレート、イソボルニル（メタ）アクリレートなどが挙げられる。これらの単官能性（メタ）アクリレートは１種を単独で用いてもよいし、２種以上を組み合わせて用いてもよい。
【００８１】
第２保護層２を形成する電離放射線硬化性樹脂組成物中におけるポリカーボネート（メタ）アクリレートの含有量（固形分）としては、特に制限されないが、本発明の加飾シートの凹凸形状の維持と優れた耐薬品性とを好適に両立する観点からは、好ましくは５０〜１００質量％程度、より好ましくは６５〜１００質量％程度が挙げられる。
【００８２】
＜他の添加剤＞
第２保護層２の形成に使用される樹脂組成物には、第２保護層２に備えさせる所望の物性に応じて、各種添加剤を配合することができる。この添加剤としては、前記の第１保護層１で例示したものと同じものが例示され、その配合量についても同様である。
【００８３】
＜第２保護層２の厚み＞
第２保護層２の硬化後の厚みについては、特に制限されないが、凹凸形状の維持と優れた耐薬品性とを両立する観点からは、第２保護層２の硬化後の厚みとしては、好ましくは０．０１〜２０μｍ、より好ましくは１２〜２０μｍ、更に好ましくは１５〜２０μｍが挙げられる。なお、第２保護層２が凹凸形状を有する場合、第２保護層２の厚みとは、第２保護層２の凸部の厚みを意味する。
【００８４】
＜第２保護層２の形成方法＞
第２保護層２は、硬化性樹脂組成物の硬化物が形成されるようにして形成すればよく、その具体的方法については特に制限されるものではない。第２保護層２の形成は、第１保護層１の形成方法で例示した方法（例えば、前述の第１法または第２法）により好適に形成することができる。
【００８５】
第２保護層２の形成に使用される樹脂組成物を塗布する方法についても、第１保護層１と同じ方法が挙げられる。また、塗布された樹脂組成物（第２保護層２の未硬化樹脂層）に、電子線、紫外線等の電離放射線を照射して当該樹脂組成物を硬化させて第２保護層２を形成する方法についても、第１保護層１と同様である。前記の通り、第１保護層と第２保護層２を同時に硬化させることが好ましい。
【００８６】
［プライマー層４］
プライマー層４は、第２保護層２の密着性を向上させること等を目的として、必要に応じて、第２保護層の前記第１保護層と反対側の面にプライマー層４を設けることができる。プライマー層４は、基材層３を有する場合であれば、基材層３と第２保護層２との間、絵柄層５を設ける場合には絵柄層５と第２保護層２との間及び／又は基材層３と絵柄層５の間等に、必要に応じて設けられる層である。
【００８７】
第２保護層２とその前記第１保護層と反対側の面側に位置する層との密着性を高める観点から、第２保護層２の直下にプライマー層４が設けられていることが好ましい。
【００８８】
プライマー層４を構成するプライマー組成物としては、ウレタン樹脂、（メタ）アクリル樹脂、（メタ）アクリル−ウレタン共重合体樹脂、塩化ビニル−酢酸ビニル共重合体、ポリエステル樹脂、ブチラール樹脂、塩素化ポリプロピレン、塩素化ポリエチレン等をバインダー樹脂とするものが好ましく用いられ、これらの樹脂は一種又は二種以上を混合して用いることができる。これらの中でも、ウレタン樹脂、（メタ）アクリル樹脂、及び（メタ）アクリル−ウレタン共重合体樹脂が好ましい。
【００８９】
ウレタン樹脂としては、ポリオール（多価アルコール）を主剤とし、イソシアネートを架橋剤（硬化剤）とするポリウレタンを使用できる。ポリオールとしては、分子中に２個以上の水酸基を有するもので、例えばポリエステルポリオール、ポリエチレングリコール、ポリプロピレングリコール、アクリルポリオール、ポリエーテルポリオール等が使用される。前記イソシアネートとしては、分子中に２個以上のイソシアネート基を有する多価イソシアネート、４，４−ジフェニルメタンジイソシアネート等の芳香族イソシアネート、或いはヘキサメチレンジイソシアネート、イソホロンジイソシアネート、水素添加トリレンジイソシアネート、水素添加ジフェニルメタンジイソシアネート等の脂肪族（又は脂環族）イソシアネートが用いられる。また、ウレタン樹脂とブチラール樹脂を混ぜて構成することも可能である。
【００９０】
架橋後の第２保護層２との密着性、第２保護層２を積層後の相互作用の生じ難さ、物性、成形性の面から、ポリオールとしてアクリルポリオール、又はポリエステルポリオールと、架橋剤としてヘキサメチレンジイソシアネート、４，４−ジフェニルメタンジイソシアネートとから組み合わせることが好ましく、特にアクリルポリオールとヘキサメチレンジイソシアネートとを組み合わせて用いることが好ましい。
【００９１】
（メタ）アクリル樹脂としては、（メタ）アクリル酸エステルの単独重合体、２種以上の異なる（メタ）アクリル酸エステルモノマーの共重合体、又は（メタ）アクリル酸エステルと他のモノマーとの共重合体が挙げられ、具体的には、ポリ（メタ）アクリル酸メチル、ポリ（メタ）アクリル酸エチル、ポリ（メタ）アクリル酸プロピル、ポリ（メタ）アクリル酸ブチル、（メタ）アクリル酸メチル−（メタ）アクリル酸ブチル共重合体、（メタ）アクリル酸エチル−（メタ）アクリル酸ブチル共重合体、エチレン−（メタ）アクリル酸メチル共重合体、スチレン−（メタ）アクリル酸メチル共重合体等の（メタ）アクリル酸エステルを含む単独又は共重合体からなる（メタ）アクリル樹脂が好適に用いられる。
【００９２】
（メタ）アクリル−ウレタン共重合体樹脂としては、例えばアクリル−ウレタン（ポリエステルウレタン）ブロック共重合系樹脂が好ましい。硬化剤としては、上記の各種イソシアネートが用いられる。アクリル−ウレタン（ポリエステルウレタン）ブロック共重合系樹脂は所望により、アクリル／ウレタン比（質量比）を好ましくは９／１〜１／９、より好ましくは８／２〜２／８の範囲で調整することが好ましい。
【００９３】
プライマー層４の厚みについては、特に制限されないが、例えば０．５〜２０μｍ程度であり、好ましくは、１〜５μｍが挙げられる。
【００９４】
プライマー層４は、プライマー組成物を用いて、グラビアコート、グラビアリバースコート、グラビアオフセットコート、スピンナーコート、ロールコート、リバースロールコート、キスコート、ホイラーコート、ディップコート、シルクスクリーンによるベタコート、ワイヤーバーコート、フローコート、コンマコート、かけ流しコート、刷毛塗り、スプレーコート等の通常の塗布方法や転写コーティング法により形成される。ここで、転写コーティング法は、薄いシート（フィルム基材）にプライマー層や接着層の塗膜を形成し、その後に加飾シート中の対象となる層表面に被覆する方法である。
【００９５】
［絵柄層５］
絵柄層５は、加飾シートに装飾性を付与する目的で、第２保護層の前記第１保護層と反対側の面に、必要に応じて設けられる層である。絵柄層５は、基材層３を有する場合であれば、基材層３と第２保護層２の間、プライマー層４を設ける場合は、基材層３とプライマー層４の間、又は隠蔽層を設ける場合は隠蔽層と第２保護層２の間等に、必要に応じて設けられる層である。
【００９６】
絵柄層５は、例えば、インキ組成物を用いて所望の絵柄を形成した層とすることができる。絵柄層５の形成に用いられるインキ組成物としては、バインダーに、顔料、染料等の着色剤、体質顔料、溶剤、安定剤、可塑剤、触媒、硬化剤等を適宜混合したものが使用される。
【００９７】
インキ組成物に使用されるバインダーとしては、特に制限されないが、例えば、ポリウレタン樹脂、塩化ビニル／酢酸ビニル共重合体樹脂、塩化ビニル／酢酸ビニル／アクリル共重合体樹脂、塩素化ポリプロピレン樹脂、アクリル樹脂、ポリエステル樹脂、ポリアミド樹脂、ブチラール樹脂、ポリスチレン樹脂、ニトロセルロース樹脂、酢酸セルロース樹脂等が挙げられる。これらのバインダーは、１種単独で使用してもよく、また２種以上を組み合わせて使用してもよい。
【００９８】
インキ組成物に使用される着色剤としては、特に制限されないが、例えば、カーボンブラック（墨）、鉄黒、チタン白、アンチモン白、黄鉛、チタン黄、弁柄、カドミウム赤、群青、コバルトブルー等の無機顔料；キナクリドンレッド、イソインドリノンイエロー、フタロシアニンブルー等の有機顔料又は染料；アルミニウム、真鍮等の鱗片状箔片からなる金属顔料；二酸化チタン被覆雲母、塩基性炭酸鉛等の鱗片状箔片からなる真珠光沢（パール）顔料等が挙げられる。
【００９９】
絵柄層５によって形成される絵柄についても、特に制限されないが、例えば、木目模様、大理石模様（例えばトラバーチン大理石模様）等の岩石の表面を模した石目模様、布目や布状の模様を模した布地模様、タイル貼模様、煉瓦積模様等が挙げられ、これらを複合した寄木、パッチワーク等の模様であってもよく、あるいは単色無地（いわゆる全面ベタ）であってもよい。これらの絵柄は、通常の黄色、赤色、青色、及び黒色のプロセスカラーによる多色印刷によって形成されるが、模様を構成する個々の色の版を用意して行う特色による多色印刷等によっても形成することができる。
【０１００】
絵柄層の厚みは、特に制限されないが、例えば１〜３０μｍ、好ましくは１〜２０μｍが挙げられる。
【０１０１】
また、絵柄層５は金属薄膜層であってもよい。金属薄膜層を形成する金属としては、例えば、スズ、インジウム、クロム、アルミニウム、ニッケル、銅、銀、金、白金、亜鉛、及びこれらのうち少なくとも１種を含む合金などが挙げられる。金属薄膜層の形成方法は特に制限されず、例えば上記の金属を用いた、真空蒸着法などの蒸着法、スパッタリング法、イオンプレーティング法などが挙げられる。金属薄膜層は全面に設けられても、部分的に設けられてもよい。また、隣接する層との密着性を向上させるため、金属薄膜層の表面や裏面には公知の樹脂を用いたプライマー層を設けてもよい。
【０１０２】
［隠蔽層］
隠蔽層は、基材層３の色の変化やバラツキを抑制する目的で、基材層３と第２保護層２の間、プライマー層４を設ける場合であれば基材層３とプライマー層４の間、又は絵柄層５を設ける場合であれば基材層３と絵柄層５の間に、必要に応じて設けられる層である。
【０１０３】
隠蔽層は、基材層が加飾シートの色調や絵柄に悪影響を及ぼすのを抑制するために設けられるため、一般的には、不透明色の層として形成される。
【０１０４】
隠蔽層は、バインダーに、顔料、染料等の着色剤、体質顔料、溶剤、安定剤、可塑剤、触媒、硬化剤等を適宜混合したインキ組成物を用いて形成される。隠蔽層を形成するインキ組成物は、前述した絵柄層に使用されるものから適宜選択して使用される。
【０１０５】
隠蔽層は、通常、厚みが１〜２０μｍ程度に設定され、所謂ベタ印刷層として形成されることが望ましい。
【０１０６】
隠蔽層は、グラビア印刷、オフセット印刷、シルクスクリーン印刷、転写シートからの転写による印刷、インクジェット印刷等の通常の印刷方法；グラビアコート、グラビアリバースコート、グラビアオフセットコート、スピンナーコート、ロールコート、リバースロールコート等の通常の塗布方法等によって形成される。
【０１０７】
［透明樹脂層］
透明樹脂層は、耐薬品性や耐摩耗性を向上させる目的で、基材層３と第２保護層２の間、プライマー層４を設ける場合は基材層３とプライマー層４の間、絵柄層５を設ける場合は絵柄層５と第２保護層２の間、又は基材層３上にプライマー層４と絵柄層５をこの順に設ける場合はプライマー層４と絵柄層５の間等に、必要に応じて設けられる層である。透明樹脂層は、インサート成形法によって成形樹脂と一体化される加飾シートにおいて、好適に設けられる層である。
【０１０８】
透明樹脂層を形成する樹脂成分としては、透明性、三次元成形性、形状安定性、耐薬品性等に応じて適宜選定されるが、通常、熱可塑性樹脂が使用される。熱可塑性樹脂としては、特に制限されないが、例えば、アクリル樹脂、ポリプロピレン，ポリエチレン等のポリオレフィン樹脂、ポリカーボネート樹脂、ＡＢＳ樹脂、ポリエチレンテレフタレート（ＰＥＴ）やポリエチレンナフタレート（ＰＥＮ）等のポリエステル樹脂、塩化ビニル樹脂等が使用される。これらの熱可塑性樹脂の中でも、耐薬品性、耐摩耗性等の観点から、好ましくは、アクリル樹脂、ポリオレフィン樹脂、ポリカーボネート樹脂、ポリエステル樹脂；更に好ましくは、アクリル樹脂、ポリエステル樹脂；より好ましくは、ポリエステル樹脂が挙げられる。
【０１０９】
透明樹脂層は、接面する他の層との密着性を向上させるために、必要に応じて、片面又は両面に酸化法や凹凸化法等の物理的又は化学的表面処理が施されていてもよい。これらの物理的又は化学的表面処理は、基材層に施される表面処理と同様である。
【０１１０】
透明樹脂層の厚みについては、特に制限されないが、例えば１０〜２００μｍ、好ましくは１５〜１５０μｍが挙げられる。
【０１１１】
透明樹脂層は、接着剤を介して積層させてもよく、また接着剤を介さず直接積層させてもよい。接着剤を介して積層させる場合、使用される接着剤としては、例えば、ポリエステル系樹脂、ポリエーテル系樹脂、ポリウレタン系樹脂、エポキシ系樹脂、フェノール樹脂系樹脂、ポリアミド系樹脂、ポリオレフィン系樹脂、ポリ酢酸ビニル系樹脂、セルロース系樹脂、（メタ）アクリル系樹脂、ポリイミド系樹脂、アミノ樹脂、ゴム、シリコン系樹脂等が挙げられる。また、接着剤を介さず積層させる場合には、押出し法、サンドラミ法、サーマルラミネート法等の方法で行うことができる。
【０１１２】
［裏面接着層］
裏面接着層（図示しない）は、加飾樹脂成形品の成形の際に成形樹脂との密着性を高めることを目的として、加飾シートの外側表面とは反対側に、必要に応じて設けられる層である。
【０１１３】
裏面接着層には、加飾樹脂成形品に使用される成形樹脂に応じて、熱可塑性樹脂又は硬化性樹脂が用いられる。
【０１１４】
裏面接着層の形成に使用される熱可塑性樹脂としては、例えば、アクリル樹脂、アクリル変性ポリオレフィン樹脂、塩素化ポリオレフィン樹脂、塩化ビニル／酢酸ビニル共重合体、熱可塑性ウレタン樹脂、熱可塑性ポリエステル樹脂、ポリアミド樹脂、ゴム系樹脂等が挙げられる。これらの熱可塑性樹脂は、１種単独で使用してもよく、また２種以上を組み合わせて使用してもよい。
【０１１５】
また、裏面接着層の形成に使用される熱硬化性樹脂としては、例えば、ウレタン樹脂、エポキシ樹脂等が挙げられる。これらの熱硬化性樹脂は、１種単独で使用してもよく、また２種以上を組み合わせて使用してもよい。
【０１１６】
２．加飾樹脂成形品
本発明の加飾樹脂成形品は、本発明の加飾シートに成形樹脂を一体化させることにより成形されてなるものである。即ち、本発明の加飾樹脂成形品は、外側の表面に凹凸形状を有する加飾樹脂成形品であって、外側から順に、少なくとも、前記凹凸形状を構成している第１保護層と、第２保護層と、成形樹脂層６とを有しており、第１保護層は、電離放射線硬化性樹脂と熱可塑性樹脂とを含む樹脂組成物の硬化物により形成されており、第２保護層は、ポリカーボネート（メタ）アクリレートを含む、電離放射線硬化性樹脂組成物の硬化物により形成されていることを特徴とする。
【０１１７】
本発明の加飾樹脂成形品は、加飾シートの第１保護層１が備えている凹凸形状が好適に付与されている。射出成形時の熱と圧力によって、加飾シートの第１保護層１が備えている凹凸形状は、大きく変化し易いが、本発明の加飾シートにおいては、凹凸形状が効果的に維持される。加飾樹脂成形品において、第１保護層１の表面の算術平均粗さ（Ｒａ）として、凹凸形状による優れた意匠感等を付与するという観点から、通常０．１〜３０μｍ、好ましくは１〜３０μｍ、更に好ましくは１０〜３０μｍが挙げられる。なお、算術平均粗さ（Ｒａ）は、ＪＩＳ  Ｂ  ０６０１：２００１の規定に準拠し、加飾樹脂成形品の第１保護層１の表面について、測定した値である。
【０１１８】
図３に、本発明の加飾樹脂成形品の一態様について、その断面構造を示す。
【０１１９】
本発明の加飾樹脂成形品は、本発明の加飾シートの第２保護層２側（凹凸形状を有する表面と反対側の面）に、樹脂を射出することにより成形樹脂層を形成する工程を備える方法により製造することができる。具体的には、本発明の加飾シートを用いて、インサート成形法、射出成形同時加飾法、ブロー成形法、ガスインジェクション成形法等の各種射出成形法により作製される。
【０１２０】
インサート成形法では、先ず、真空成形工程において、本発明の加飾シートを真空成形型により予め成形品表面形状に真空成形（オフライン予備成形）し、次いで必要に応じて余分な部分をトリミングして成形シートを得る。この成形シートを射出成形型に挿入し、射出成形型を型締めし、流動状態の樹脂を型内に射出し、固化させて、射出成形と同時に樹脂成形物の外表面に加飾シートの第２保護層２側を一体化させることにより、加飾樹脂成形品が製造される。
【０１２１】
より具体的には、下記の工程を含むインサート成形法によって、本発明の加飾樹脂成形品（または熱可塑性樹脂フィルム層付き加飾樹脂成形品）が製造される。
【０１２２】
本発明の加飾シートを真空成形型により予め立体形状に成形する真空成形工程、
真空成形された加飾シートの余分な部分をトリミングして成形シートを得る工程、及び
前記工程で得られた成形シートを射出成形型に挿入し、射出成形型を閉じ、流動状態の樹脂を型内に射出して樹脂と成形シートを一体化する工程。
【０１２３】
インサート成形法における真空成形工程では、加飾シートを加熱して成形してもよい。この時の加熱温度は、特に限定されず、加飾シートを構成する樹脂の種類や、加飾シートの厚みなどによって適宜選択すればよいが、例えば基材層としてＡＢＳ樹脂フィルムを用いる場合であれば、通常１００〜２５０℃程度、好ましくは１３０〜２００℃程度とすることができる。また、一体化工程において、流動状態の樹脂の温度は、特に限定されないが、通常１８０〜３２０℃程度、好ましくは２２０〜２８０℃程度とすることができる。
【０１２４】
また、射出成形同時加飾法では、本発明の加飾シートを射出成形の吸引孔が設けられた真空成形型との兼用雌型に配置し、この雌型で予備成形（インライン予備成形）を行った後、射出成形型を型締めして、流動状態の樹脂を型内に射出充填し、固化させて、射出成形と同時に樹脂成形物の外表面に本発明の加飾シートの第２保護層２側を一体化させることにより、加飾樹脂成形品が製造される。
【０１２５】
より具体的には、下記の工程を含む射出成形同時加飾法によって、本発明の加飾樹脂成形品（または熱可塑性樹脂フィルム層付き加飾樹脂成形品）が製造される。
【０１２６】
本発明の加飾シートを、所定形状の成形面を有する可動金型の当該成形面に対し、前記加飾シートの第１保護層１側が対面するように設置した後、当該加飾シートを加熱、軟化させると共に、前記可動金型側から真空吸引して、軟化した加飾シートを当該可動金型の成形面に沿って密着させることにより、加飾シートを予備成形する工程、
成形面に沿って密着された加飾シートを有する可動金型と固定金型とを型締めした後、両金型で形成されるキャビティ内に、流動状態の樹脂成形材料を射出、充填して固化させることにより、形成された樹脂成形体と加飾シートを積層一体化させる射出成形工程、及び
可動金型を固定金型から離間させて、加飾シート全層が積層されてなる樹脂成形体を取り出す工程。
【０１２７】
射出成形同時加飾法の予備成形工程において、加飾シートの加熱温度は、特に限定されず、加飾シートを構成する樹脂の種類や、加飾シートの厚みなどによって適宜選択すればよいが、基材層としてポリエステル樹脂フィルムやアクリル樹脂フィルムを使用する場合であれば、通常７０〜１３０℃程度とすることができる。また、射出成形工程において、流動状態の樹脂の温度は、特に限定されないが、通常１８０〜３２０℃程度、好ましくは２２０〜２８０℃程度とすることができる。
【０１２８】
また、本発明の加飾樹脂成形品（または熱可塑性樹脂フィルム層付き加飾樹脂成形品）は、真空圧着法等の、予め用意された立体的な樹脂成形体（成形樹脂層）上に、本発明の加飾シートを貼着する加飾方法によっても作製することができる。
【０１２９】
真空圧着法では、まず、上側に位置する第１真空室及び下側に位置する第２真空室からなる真空圧着機内に、本発明の加飾シート及び樹脂成形体を、加飾シートが第１真空室側、樹脂成形体が第２真空室側となるように、且つ加飾シートの第２保護層２側が樹脂成形体側に向くように真空圧着機内に設置し、２つの真空室を真空状態とする。樹脂成形体は、第２真空室側に備えられた、上下に昇降可能な昇降台上に設置される。次いで、第１の真空室を加圧すると共に、昇降台を用いて成形体を加飾シートに押し当て、２つの真空室間の圧力差を利用して、加飾シートを延伸しながら樹脂成形体の表面に貼着する。最後に２つの真空室を大気圧に開放し、必要に応じて加飾シートの余分な部分をトリミングすることにより、本発明の加飾樹脂成形品を得ることができる。
【０１３０】
真空圧着法においては、上記の成形体を加飾シートに押し当てる工程の前に、加飾シートを軟化させて成形性を高めるため、加飾シートを加熱する工程を備えることが好ましい。当該工程を備える真空圧着法は、特に真空加熱圧着法と呼ばれることがある。当該工程における加熱温度は、加飾シートを構成する樹脂の種類や、加飾シートの厚みなどによって適宜選択すればよいが、基材層としてポリエステル樹脂フィルムやアクリル樹脂フィルムを使用する場合であれば、通常６０〜２００℃程度とすることができる。
【０１３１】
本発明の加飾樹脂成形品において、成形樹脂層は、用途に応じた成形樹脂を選択して形成すればよい。成形樹脂としては、熱可塑性樹脂であってもよく、また熱硬化性樹脂であってもよい。
【０１３２】
成形樹脂として使用される熱可塑性樹脂としては、例えば、ポリエチレン、ポリプロピレン等のポリオレフィン系樹脂、ＡＢＳ樹脂、スチレン樹脂、ポリカーボネート樹脂、アクリル樹脂、塩化ビニル樹脂等が挙げられる。これらの熱可塑性樹脂は、１種単独で使用してもよく、また２種以上を組み合わせて使用してもよい。
【０１３３】
また、成形樹脂として使用される熱硬化性樹脂としては、例えば、ウレタン樹脂、エポキシ樹脂等が挙げられる。これらの熱硬化性樹脂は、１種単独で使用してもよく、また２種以上を組み合わせて使用してもよい。
【０１３４】
本発明の加飾樹脂成形品は、優れた耐薬品性、耐摩耗性等を有しているので、例えば、自動車等の車両の内装材又は外装材；幅木、回縁等の造作部材；窓枠、扉枠等の建具；壁、床、天井等の建築物の内装材；テレビ受像機、空調機等の家電製品の筐体；容器等として利用することができる。
【実施例】
【０１３５】
以下に実施例及び比較例を示して本発明を詳細に説明する。但し本発明は実施例に限定されるものではない。
【０１３６】
実施例１
基材層としてＡＢＳ樹脂フィルム（厚み４７５μｍ）を用いた。基材層上に、アクリル樹脂を含むインキ組成物を用いて、絵柄層（ベタ柄層（厚さ５μｍ））をグラビア印刷により形成した。次に、絵柄層上に、主剤（アクリルポリオール／ウレタン、質量比９／１）１００質量部と硬化剤（ヘキサメチレンジイソシアネート）７質量部を含む２液硬化型樹脂からなるバインダー樹脂を含むプライマー層用樹脂組成物を塗布し、乾燥させて厚みが２μｍのプライマー層を形成し、基材層／絵柄層／プライマー層が順に積層された積層体を得た。
【０１３７】
次に、得られた積層体のプライマー層側に、エンボス加工を行い、凹凸形状をプライマー層上に形成させた。エンボス版としては、ストライプ柄、エンボス版深４０μｍのものを用いた。次に、第２保護層を形成するために、電離放射線硬化性樹脂（表１に記載のＥＢ樹脂Ａであり、詳細は後述する）を、硬化後の厚さ（第２保護層の凹凸形状の凸部の厚み）が１０μｍとなるように塗布して未硬化樹脂層を形成した。この未硬化樹脂層の上から、加速電圧１６５ｋＶ、照射線量５０ｋＧｙ（５Ｍｒａｄ）を照射して硬化させた。次に、第１保護層を形成するために、熱可塑性樹脂（アクリル樹脂）と電離放射線樹脂（表１に記載のＥＢ樹脂Ｂであり、詳細は後述する）とを配合した樹脂組成物を、硬化後の厚さ（第１保護層の凹凸形状の凸部の厚み）が１０μｍとなるように塗布して未硬化樹脂層を形成した。第２保護層と同様に、この未硬化樹脂層の上から、加速電圧１６５ｋＶ、照射線量５０ｋＧｙ（５Ｍｒａｄ）を照射して硬化させ、凹凸形状を有する第１保護層及び第２保護層を形成し、加飾シートを得た。なお、表面層の凹凸形状は、プライマー層の凹凸形状に対応している。
【０１３８】
次に、得られた加飾シートを用いて、加飾樹脂成形品を製造した。具体的には、加飾シートを赤外線ヒーターで２８０℃、２０秒間加熱し、真空成形で金型内の形状（板状）に沿うように予備成形した（最大延伸倍率５０％）。次に、予備成形品を金型にはめ込み、射出樹脂を金型のキャビティ内に射出し、加飾シートと射出樹脂とを一体化成形し、金型から取り出して加飾樹脂成形品を得た。
【０１３９】
比較例１，２
第２保護層を形成せずに、第１保護層として表１に記載の樹脂を用いたこと以外は、実施例１と同様にして、加飾シート及び加飾樹脂成形品を得た。
【０１４０】
比較例３
第１保護層及び第２保護層を形成する樹脂として、表１に記載の樹脂を用いたこと以外は、実施例１と同様にして、加飾シート及び加飾樹脂成形品を得た。
【０１４１】
比較例４
表１に記載のように保護層を形成していないこと以外は、実施例１と同様にして、加飾シート及び加飾樹脂成形品を得た。
【０１４２】
表１に記載の第１保護層及び第２保護層の樹脂は以下の通りである。なお、ＥＢ樹脂Ｂとアクリル樹脂との混合比（質量比）は、１：３である。
・ＥＢ樹脂Ａ：ポリカーボネート骨格を有する２官能のウレタンアクリレート（重量平均分子量２０，０００）９５質量部、及び６官能のウレタンアクリレート（重量平均分子量３，０００）５質量部
・ＥＢ樹脂Ｂ：２官能ウレタンアクリレートモノマー（分子量５００）
・アクリル樹脂：アクリルポリマー（重量平均分子量１２万）
【０１４３】
＜加飾シートの表面粗さの測定＞
ＪＩＳ  Ｂ  ０６０１：２００１の規定に準拠し、上記で得られた各加飾シートの外側表面の各種表面粗さ（算術平均粗さ（Ｒａ））を測定した。測定装置としては、株式会社小坂研究所製の表面粗さ測定器（商品名「サーフコーダ ＳＥ−３０Ｋ」を使用した。測定結果を表１に示す。
【０１４４】
＜加飾樹脂成形品の表面粗さの測定＞
各加飾樹脂成形品の外側表面について、上記＜加飾シートの表面粗さの測定＞と同様にして、算術平均粗さ（Ｒａ）を測定した。測定結果を表１に示す。
【０１４５】
＜凹凸維持性＞
◎：成形前と比べて凹凸形状による意匠感に変化がない
○：成形前と比べて軽微な変化があるが、凹凸形状による意匠感に大きな変化はない
△：成形前と比べて、凹凸形状による意匠感が薄いと感じられる
×：凹凸形状による意匠感が失われている
【０１４６】
＜加飾シートの耐薬品性＞
日焼け止め化粧料５ｍｌを、上記で得られた各加飾シートの表面に滴下し、６０℃のオーブン内に４時間放置した。次に、加飾シートを取り出し、中性洗剤液で表面を洗い流した後、滴下部分の状態を目視で観察して、加飾シートの耐薬品性を以下の基準で評価した。結果を表１に示す。用いた日焼け止め化粧料は、市販のものであり、成分として、アボベンゾン（３％）、ホモサレート（１０％）、オクチサレート（５％）、オクトクリレン（２．８％）、オキシベンゾン（６％）を含有しており、樹脂表面の浸食性が高いものである。
【０１４７】
◎：加飾シート表面の外観に変化がない
○：加飾シート表面に軽微な艶変化があるが、意匠を大きく損なわない
△：加飾シート表面に艶変化があるが、実使用上許容し得る
×：加飾シート表面に白化、膨潤、溶解があった
【０１４８】
【表１】
2020049945.tif 000003
【符号の説明】
【０１４９】
１  第１保護層
２  第２保護層
３  基材層
４  プライマー層
５  絵柄層
６  成形樹脂層
【図１】
2020049945.tif 000004
【図２】
2020049945.tif 000005
【図３】
2020049945.tif 000006